(57)【要約】【課題】本発明は、パイル糸が基布に植設された表皮層と、バッキング層とを有するカーペットにおいて、パイルに使用する糸の撚数を限定し、吸水性を高めた繊維に保湿剤を加工するもので、従来にない風合い、保湿効果、柔軟性、触感性のカーペットを得ることを目的とする。【解決手段】パイル糸が基布に植設された表皮層と、バッキング層とを有するカーペットにおいて、少なくとも前記表皮層に保湿剤がバインダー樹脂により固着していることに特徴にあるカーペット。【選択図】  図１
2014087468.tif 000002
【特許請求の範囲】
【請求項１】
パイル糸が基布に植設された表皮層と、バッキング層とを有するカーペットにおいて、少なくとも前記表皮層に保湿剤がバインダー樹脂により固着していることに特徴にあるカーペット。
【請求項２】
前記保湿剤が、スクワラン、ミリスチル酸アルキルエステル、ミツロウ、ラノリン、セラミド、リン皮質からなる群から選ばれた少なくとも１種の保湿剤である請求項１に記載のカーペット。
【請求項３】
前記パイル糸の撚数が７０〜１１０回／ｍである請求項１または２に記載のカーペット。
【請求項４】
前記保湿剤の固着量が、０．１〜２０ｇ／ｍ２である請求項１〜３のいずれか１項に記載のカーペット。
【発明の詳細な説明】
【技術分野】
【０００１】
本発明は、保湿剤を塗布したカーペットに関するものであり、カーペット表面の保湿効果、柔軟性、触感性が従来よりも優れたカーペットに関するものである。
【背景技術】
【０００２】
カーペットに求められる性能はその用途によって様々で、防音性、防汚性、抗菌性、防ダニ性、吸音性、断熱性、消臭性、防滑性、クッション性等の機能性を要求されたり、カーペット本来の特性である色や柄、風合いやタッチ感、ボリューム感、踏み心地といった人の感性に及ぶ要求まで様々な要求がなされている。
【０００３】
特に家庭用カーペットに要求される性能としては、人がカーペットの上に横になったり、裸足で歩いたりすることが多いことから、肌触りがよく柔らかい風合いのカーペットが好まれている。
【０００４】
従来からある技術としては、カーペット用糸の繊維を細くして柔らかい風合いにしたり、繊維断面を扁平にしたり、後加工としてポリシャー加工のようにカーペットパイルに熱を加えながら繊維を引き伸ばし、艶を出しながら柔らかい風合いに仕上る技術等多くの提案がなされてきている。
【０００５】
特許文献１においては、単繊維繊度が３．５〜８．０デニール、単繊維の扁平度３．０〜５．０、沸騰水処理後の捲縮伸長率が５．０〜２０％のポリアミドマルチフィラメントを使ったカーペットが開示されている。この方法は、柔らかい風合いで肌触りもよく、腰が強いと共に耐久性に優れたカーペットとして、特に素肌に直接接触して使用する家庭用ラグマットとして好適なカーペットを提供するものである。
【０００６】
しかしながら、本発明のように繊維を選ばず、またポリシャー加工のようにパイル形状を選ばず、どんな素材、どんなパイル形状でも柔らかい風合いを実現できる技術は未だ開示されていない。
【先行技術文献】
【特許文献】
【０００７】
【特許文献１】特開２０００−２２００５０号公報
【発明の開示】
【発明が解決しようとする課題】
【０００８】
本発明は、パイルに使用する糸の撚数を限定し、吸水性を高めた繊維に保湿剤を加工するもので、従来にない風合い、保湿効果、柔軟性、触感性のカーペットを得ることを目的とする。
【課題を解決するための手段】
【０００９】
本発明者らは、このような課題を解決するために鋭意検討の結果、従来よりも保湿効果、柔軟性、触感性に優れた風合いが発現できることを見出し本発明に到達した。前記目的を達成するために、本発明は以下の手段を提供する。
【００１０】
[１] パイル糸が基布に植設された表皮層と、バッキング層とを有するカーペットにおいて、少なくとも前記表皮層に保湿剤がバインダー樹脂により固着していることに特徴にあるカーペット。
【００１１】
[２] 前記保湿剤が、スクワラン、ミリスチル酸アルキルエステル、ミツロウ、ラノリン、セラミド、リン皮質からなる群から選ばれた少なくとも１種の保湿剤である前項１に記載のカーペット。
【００１２】
[３] 前記パイル糸の撚数が７０〜１１０回／ｍである前項１または２に記載のカーペット。
【００１３】
[４] 前記保湿剤の固着量が、０．１〜２０ｇ／ｍ２である前項１〜３のいずれか１項に記載のカーペット。
【発明の効果】
【００１４】
[１]の発明によれば、パイル糸が基布に植設された表皮層と、バッキング層とを有するカーペットにおいて、少なくとも前記表皮層に保湿剤がバインダー樹脂により固着されるので、カーペット表面風合い、触感に対して効果を発現させることができる。本発明では、保湿剤を使用するので、カーペットの加工中に高温の加工工程を通過させたとしても変色したり、変性することがなく、安定した保湿性能を発揮するカーペットとすることができる。また、保湿剤がバインダー樹脂により強固に表皮層に固着されるので、洗濯などを行なったとしても持続的にその効果を継続することができる。
【００１５】
[２]の発明によれば、前記保湿剤が、スクワラン、ミリスチル酸アルキルエステル、ミツロウ、ラノリン、セラミド、リン皮質からなる群から選ばれた少なくとも１種の保湿剤であるので、優れた保湿効果を発揮することができる。
【００１６】
[３]の発明によれば、前記パイル糸の撚数が７０〜１１０回／ｍであることから、繊維の吸水性が高く、保湿剤との相乗効果により、優れた保湿効果を発揮することができる。
【００１７】
[４]の発明によれば、前記保湿剤の固着量が、０．１〜２０ｇ／ｍ２であるので、十分な保湿効果を得ることができる。
【図面の簡単な説明】
【００１８】
【図１】この発明の一実施形態に係るカーペットの説明図である。
【発明を実施するための最良の形態】
【００１９】
次に、この発明に係るカーペット１の一実施形態を図１に基づいて説明する。この実施形態のカーペット１は、パイル糸２が基布３に植設された表皮層４と、バッキング層５とを有するカーペット１において、パイル糸２のカーペット表面側から、バインダー樹脂と保湿剤とを含む溶液を塗布し、加熱乾燥することで保湿機能を有するカーペットを得ることができる。
【００２０】
本発明において、パイル糸２の素材としては特に限定されるものではなく、ポリエステル繊維、ポリアミド繊維、ポリプロピレン繊維、アクリル繊維、レーヨン繊維等の繊維からなるもの等を好適に使用でき、その他麻、綿、羊毛等の天然繊維からなるもの等も使用できる。パイルの形態としてもカットパイルであっても、ループパイルであってもよい。パイル糸２の撚数は７０〜１１０回／ｍ設定するのが好ましい。撚数が７０回／ｍ未満では水分が留まれる場所がなく、吸水性は低下する。撚数が１１０回／ｍを超えると水分が入り込む隙間が少なくなり、吸水性は低下する。
【００２１】
本発明において、パイル糸２のカーペット表面側から、バインダー樹脂と保湿剤とを含む溶液をスプレー法、コーティング法、プリント法など従来からある方法で塗布し、加熱乾燥すればよい。また保湿剤の固着量については、０．１〜２０ｇ／ｍ２パイル糸２に固着されるのが好ましく、固着する場所については、パイル表面からパイル糸２の根元まで固着されるのが好ましい。
【００２２】
本発明に使用する基布３としては、綿基布、不織布等特に限定はしないが、一般に家庭等で使用されるカーペットに用いられる基布３としては、ポリプロピレン繊維の織基布が好ましく使用されている。
【００２３】
バインダー樹脂としては、保湿剤をパイル糸２に固着することが出来れば特に限定されないが、例えばウレタン樹脂、自己架橋型アクリル樹脂、メタアクリル樹脂、シリコン樹脂、グリオキザール樹脂、ポリエステル樹脂、酢酸ビニル樹脂、塩化ビニリデン樹脂、ブタジエン樹脂、メラミン樹脂、エポキシ樹脂、アクリル-シリコン共重合体樹脂、スチレン-ブタジエン共重合体樹脂（ＳＢＲ）、エチレン-酢酸ビニル共重合体樹脂（ＥＶＡ）、イソブチレン無水マレイン酸共重合体樹脂、エチレン-スチレン-アクリレート-メタアクリレート共重合体樹脂等を挙げることができる。
【００２４】
保湿剤としては、スクワラン、ミリスチル酸アルキルエステル、ミツロウ、ラノリン、セラミド、リン皮質からなる群から選ばれた少なくとも１種の保湿剤が好ましく、優れた保湿効果を発揮することができる。
【００２５】
バッキング層５としては、パイル糸２と基布３とを固定できる樹脂組成物やゴム組成物であれば特に限定されず、例えば樹脂組成物の樹脂成分としてはアクリル系、ウレタン系、ポリ塩化ビニル、ポリエチレン、ポリプロピレン、エチレン-酢酸ビニル共重合体（ＥＶＡ）等の樹脂が挙げられる。ゴム組成物のゴム成分としてはＳＢＲ（スチレン-ブタジエンゴム）、ＮＢＲ（アクリルニトリル-ブタジエンゴム）、ＭＢＲ（メチルメタクリレート-ブタジエンゴム）あるいは天然ゴム等が挙げられる。また、充填剤として炭酸カルシウム、水酸化アルミニウム、水酸化マグネシウム、フライアッシュ等を添加してバッキング層として使用するのが一般的である。
【００２６】
また、図１に示すようにバッキング層５の下側にクッション性とバッキング層の保護性能を付与すべく、セカンド基布６として不織布を積層してもよい。不織布としては、特に限定されず、ニードルパンチ不織布、スパンボンド不織布等を例示できる。不織布の目付は５０〜１０００ｇ／ｍ２、厚さは０．５〜１５ｍｍ、構成繊維の単繊維繊度を０．１〜３０デシテックスの範囲に設定するのが好ましい。不織布の目付が５０ｇ／ｍ２未満ではカーペットとしての機能や品位の劣ったものとなり、好ましくない。繊維の素材としては、パイル糸、基布の素材と同様に特に限定されないが、リサイクル性からみればポリエステル繊維に統一するのが好ましい。また、不織布の最下部表面に、樹脂組成物やゴム組成物で滑り止め層を形成してもよい。
【００２７】
つぎに本発明のカーペットについて具体的な実施例について説明する。なお、この発明のカーペットは、実施例に限定されるものではない。
【実施例】
【００２８】
＜使用材料＞
基布・・・縦糸としてポリプロピレンテープヤーン（２２．２ｄｔｅｘ）、横糸としてポリプロピレンテープヤーン（６０．０ｄｔｅｘ）からなる織基布（縦糸密度１８本／インチ、横糸密度１６本／インチ、目付９８ｇ／ｍ２）
パイル糸・・・ポリエステル繊維（２２００ｄｔｅｘ、撚数８０回／ｍ）からなるパイル糸をタフティング機で基布に植え込む。（パイル目付７００ｇ／ｍ２）
バッキング層・・・SBRラテックス（充填剤として炭酸カルシウム）
保湿剤・・・スクワラン
バインダー樹脂・・・ウレタン樹脂
浸透剤・・・ペレックスＯＴＰ
【００２９】
＜吸水性試験＞
カーペットから糸を５ｇ抜き取り束ね、束ねた糸を６０秒間水に浸したのち質量を計る。浸水後の質量から、浸水前の質量５ｇを減算することとで、吸水した水の量を算出する。そして、次の式から吸水率を求める。
吸水率（％）＝（（浸水後の質量  −  ５）／５）×１００
【００３０】
＜保湿試験＞
試験片（２０ｃｍ×２０ｃｍ）を高温多湿状態（４０℃、９０％ＲＨ）に４時間、標準状態（２０℃、６５％ＲＨ）に４時間放置したのちの水分率（％）を求めた。
【００３１】
＜実施例１＞
基布にタフティングで撚数８０回／ｍのパイル糸を植え込み、タフテッドカーペットの半製品得た。次にこの半製品のパイル側の反対側にバッキング層を塗布し、同時にパイル側には、水１００重量部に保湿剤１重量部、バインダー樹脂を２重量部分散した水溶液をスプレーにてパイル表面に塗布し、１１０℃、３分間乾燥処理して保湿剤を固着させ、カーペットを得た。保湿剤の固着量は１０ｇ／ｍ２で、吸水率５７０％、水分率は１６％であった。
【００３２】
＜実施例２＞
実施例１において、撚数１００回／ｍのパイル糸を植え込んだ以外は、実施例１と同様にしてカーペットを得た。保湿剤の固着量は１０ｇ／ｍ２で、吸水率５４０％、水分率は１４％であった。
【００３３】
＜実施例３＞
実施例１において、撚数１６０回／ｍのパイル糸を植え込んだ以外は、実施例１と同様にしてカーペットを得た。保湿剤の固着量は１０ｇ／ｍ２で、吸水率５００％、水分率は１３％であった。
【００３４】
＜実施例４＞
実施例１において、保湿剤をスクワランに替えて、セラミドを用いた以外は、実施例１と同様にしてカーペットを得た。保湿剤の固着量は１０ｇ／ｍ２で、吸水率５６０％、水分率は１５％であった。
【００３５】
＜比較例１＞
実施例１において、保湿剤を含む水溶液をスプレーしなかった以外は実施例１と同様にしてカーペットを得た。吸水率４８０％、水分率は１１％であった。
【００３６】
このようにして得られた実施例１〜４のカーペットは、いずれも保湿効果に優れ、柔軟性、触感性に優れた風合いを有するカーペットであった。
【００３７】
一方、比較例１のカーペットの吸水率と水分率は、実施例に比べて劣るものであった。すなわち、保湿効果、柔軟性、触感性とも劣るカーペットであった。
【産業上の利用可能性】
【００３８】
本発明は、パイルに使用する糸の撚数を限定し、吸水性を高めた繊維に保湿剤を加工するもので、従来にない風合い、優れた保湿効果、柔軟性、触感性を有するカーペットとして好適である。
【符号の説明】
【００３９】
１・・・カーペット
２・・・パイル糸
３・・・基布
４・・・表皮層
５・・・バッキング層
６・・・セカンド基布
【図１】
2014087468.tif 000003